Brevet FR3071360A1 (20190322)

REVENDICATIONS1. Electrolyte polymère solide comprenant : - au moins un polymère P1 apte à solvater les cations d'un sel de lithium, - au moins un sel de lithium, et - au moins un copolymère P2 de fluorure de vinylidène et d'hexafluoropropylène (PVdf-HFP), ledit électrolyte étant caractérisé en ce que : - la teneur en hexafluoropropylène dans le copolymère P2 est supérieure ou égal à 19 (3/0 en masse par rapport à la masse totale du copolymère P2 ; - la température de fusion dudit copolymère P2 est supérieure ou égale à 100°C.\n<CLM>\1\tElectrolyte polymère solide selon la revendication 1, caractérisé en ce que le polymère P1 est choisi parmi les homopolymères et les copolymères 15 d'oxyde d'éthylène, d'oxyde de méthylène, d'oxyde de propylène, d'épichlorhydrine et d'allylglycidyléther.\n<CLM>\1\tElectrolyte polymère solide selon la revendication 1 ou 2, caractérisé en ce que le polymère P1 est choisi parmi les homopolymères d'oxyde d'éthylène. 20\n<CLM>\1\tElectrolyte polymère solide selon l'une quelconque des revendications 1 à 3, caractérisé en ce que la teneur en hexafluoropropylène dans le copolymère P2 varie de 19 à 50 (3/0 en masse inclusivement par rapport à la masse totale dudit copolymère P2.\n<CLM>\1\tElectrolyte polymère solide selon l'une quelconque des 25 revendications 1 à 4, caractérisé en ce que la température de fusion du copolymère P2 varie de 100 à 150°C.\n<CLM>\1\tElectrolyte polymère solide selon l'une quelconque des revendications 1 à 5, caractérisé en ce que le copolymère P2 comprend 19 (3/0 en masse d'hexafluoropropylène par rapport à la masse totale dudit 30 copolymère et a une température de fusion de 110 à 125°C.\n<CLM>\1\tElectrolyte polymère solide selon l'une quelconque des revendications 1 à 6, caractérisé en ce que le copolymère P2 représente de 2 PP001967FR 9 à 30 (3/0 en masse par rapport à la masse totale de l'électrolyte polymère solide\n<CLM>\1\tElectrolyte polymère solide selon l'une quelconque des revendications 1 à 7, caractérisé en ce que le sel de lithium est choisi parmi 5 LiBF4, LiPF6, le bis(trifluorométhylsulfonyl)im ide de lithium, le bis(fluorosulfonyl)imide de lithium, le bis(pentafluoroéthylsulfonyl)imide, LiAsP6, LiCF3S03, LiSbF6, LiSbCI6, Li2TiC16, Li2SeCI6, Li21310C110, Li2B12C112, et le bis(oxalato)borate de lithium.\n<CLM>\1\tElectrolyte polymère solide selon l'une quelconque des 10 revendications 1 à 8, caractérisé en ce que le sel de lithium représente de 2 à 20 (3/0 en masse par rapport à la masse totale de l'électrolyte polymère solide.\n<CLM>\1\tBatterie au lithium comprenant un film d'un électrolyte polymère solide, ledit film étant placé entre un film constituant une électrode négative et un film constituant une électrode positive, ladite électrode positive étant éventuellement au contact d'un collecteur de courant, ladite batterie étant caractérisée en ce que ledit film d'électrolyte polymère solide est un film d'un électrolyte polymère solide tel que défini à l'une quelconque des revendications 1 à\n<CLM>\1\t11. Batterie au lithium selon la revendication 10, caractérisée en ce 20 que le film d'électrolyte polymère solide a une épaisseur de 1 à 50 iim.\n<CLM>\1\tBatterie au lithium selon la revendication 10 ou 11, caractérisée en ce que ladite batterie est une batterie lithium-métal-polymère.